(57)【要約】  本発明は、多層編地及びその製造方法に係り、さらに詳しくは、空気層を有する抗菌性多層編地及びその製造方法に関する。本発明に係る多層編地は、上の編物と、下の編物と、モノフィラメント糸繊維を含む垂直編物と、を含み、前記上の編物及び下の編物が、垂直編物により離隔して内部に空気層を形成することを特徴とする。【選択図】  なし【特許請求の範囲】
【請求項１】
上の編物と、
下の編物と、
モノフィラメント糸繊維を含む垂直編物と、を含み、
前記上の編物及び下の編物が、前記垂直編物により離隔して内部に空気層を形成することを特徴とする多層編物。
【請求項２】
多層編物は、抗菌性編物であることを特徴とする請求項１に記載の多層編物。
【請求項３】
前記上の編物は、非抗菌性編物であることを特徴とする請求項１に記載の多層編物。
【請求項４】
前記上の編物は、先染めされた編物であることを特徴とする請求項１に記載の多層編物。
【請求項５】
前記上の編物は、ポリエステル、ナイロン、及びスパンからなる群から選ばれる一つ以上の繊維を含み、前記繊維は、２０〜５０Ｄの繊維であることを特徴とする請求項１に記載の多層編物。
【請求項６】
前記下の編物は、抗菌性編物であることを特徴とする請求項１に記載の多層編物。
【請求項７】
前記下の編物は、抗菌性及び電気伝導性編物であることを特徴とする請求項１に記載の多層編物。
【請求項８】
前記下の編物は、銅成分を含む繊維及び銅成分を含まない繊維を用いて編まれたことを特徴とする請求項１に記載の多層編物。
【請求項９】
前記銅成分を含む繊維は、ナイロン繊維の表面に銅成分がコートされた導電性繊維であることを特徴とする請求項８に記載の多層編物。
【請求項１０】
前記モノフィラメント糸は、ポリプロピレンモノ糸、ナイロンモノ糸、及びポリエステルモノ糸からなる群から一つ以上選ばれることを特徴とする請求項１に記載の多層編物。
【請求項１１】
前記モノフィラメント糸は、２０〜５０Ｄの太さを有することを特徴とする請求項１０に記載の多層編物。
【請求項１２】
前記モノフィラメント糸は、銅成分を含む繊維と一緒に編まれたことを特徴とする請求項１０に記載の多層編物。
【請求項１３】
前記多層編物は、前記上の編物及び下の編物が、前記垂直編物により１．０ｍｍ以上離隔したことを特徴とする請求項１に記載の多層編物。
【請求項１４】
前記銅成分を含む繊維及び前記モノフィラメント糸を含む繊維を、８０〜１５０範囲のフィーダーを通じて、４〜２０ｃｍ範囲のループ長で、１８〜３０ゲージを有する両面丸編機に供給して、請求項１乃至請求項１１に記載の多層編物を製造する方法。
【請求項１５】
請求項１乃至請求項１３のいずれか一項に記載の多層編物からなる抗菌性または帯電防止性衣類。
【請求項１６】
請求項１乃至請求項１３のいずれか一項に記載の多層編物からなる水分吸水性生地。
【請求項１７】
請求項１乃至請求項１３のいずれか一項に記載の多層編物からなる水分吸水性生地を含む尿失禁パッド。
【発明の詳細な説明】
【技術分野】
【０００１】
本発明は、多層編物及びその製造方法に係り、さらに詳しくは、空気層を有する抗菌性多層編物及びその製造方法に関する。
【背景技術】
【０００２】
両面丸編機を用いて表面編物と裏面編物を垂直なループで結着して編まれた三層構造編物が開示される。
【０００３】
ベンテックス株式会社の出願に係る大韓民国特許公開２００２−００６０８７８号には、疎水性表面組織層、疎水性裏面組織層、及びこれらを結着させる親水性ループからなる三層構造を有する吸汗性と速乾性とを備えた多層編織物が開示されている。
【０００４】
しかしながら、このような従来の三層構造編物は、上の編物と下の編物との間にループが形成され、すなわち垂直モノフィラメント糸の強度が弱くて折れ曲がり、これが空間層を不安定にして、製造された生地の厚さが不均一になるため、最終製品の利用に多少の制約が生じる。これにより、垂直ループは、表面と裏面を結着する機能でのみ作用し、外側から見た断面は、二枚の単一の生地が貼り合わせられているようになる。
【０００５】
大韓民国特許第１５６６６２７号は、綿／ｐｔｔ（ポリトリメチレンテレフタレート）／テンセル複合サイロスラブ紡績糸を表面糸とし、吸汗性／速乾性ポリエステルＤＴＹ（Drew Textured yarn，伸加工糸）を裏面糸として、ループ長１２〜１６ｃｍ、丸編速度１５〜２０ｒｐｍの条件で、３０〜３６インチ／２２〜２８ゲージの両面丸編機で丸編したことを特徴とする伸縮性に優れた二重織丸編物及びその製造方法を提供する。
【発明の概要】
【発明が解決しようとする課題】
【０００６】
本発明が解決しようとする課題は、上の編物及び下の編物が互いに離隔して空気層を形成する新規な多層編物及びその製造方法を提供することである。
【０００７】
本発明が解決しようとする他の課題は、上の編物及び下の編物が互いに離隔して空気層を形成し、抗菌性に優れた新規な多層編物及びその製造方法を提供することである。
【０００８】
本発明が解決しようとするさらに他の課題は、上の編物及び下の編物が互いに離隔して空気層を形成し、抗菌性及び電気伝導性に優れた新規な多層編物及びその製造方法を提供することである。
【課題を解決するための手段】
【０００９】
上記の課題を解決するために、本発明は、
上の編物と、
下の編物と、
モノフィラメント糸繊維を含む垂直編物と、を含み、
前記上の編物及び下の編物が、垂直編物により離隔して内部に空気層を形成することを特徴とする多層編物を提供する。
【００１０】
本発明は、一側面において、
上の編物と、
抗菌性の下の編物と、
モノフィラメント糸繊維を含む垂直編物と、を含み、
前記上の編物及び下の編物が、垂直編物により離隔して内部に空気層を形成することを特徴とする抗菌性多層編物を提供する。
【００１１】
本発明は、他の一側面において、
上の編物と、
電気伝導性及び抗菌性の下の編物と、
モノフィラメント糸繊維を含む垂直編物と、を含み、
前記上の編物及び下の編物が、垂直編物により離隔して内部に空気層を形成することを特徴とする電気伝導性及び抗菌性多層編物を提供する。
【００１２】
本発明において、前記上の編物と下の編物は、相対的な概念であり、よって、上の編物は、多層編物をひっくり返すと、下の編物となり、逆に下の編物は上の編物となる。
【００１３】
よって、本発明は、一側面において、
抗菌性及び／または電気伝導性の上の編物と、
下の編物と、
モノフィラメント糸繊維を含む垂直編物と、を含み、
前記上の編物及び下の編物が、垂直編物により離隔して内部に空気層を形成することを特徴とする抗菌性多層編物を提供する。
【００１４】
本発明において、前記上の編物は、下の編物及び／または垂直編物に含まれた抗菌性繊維により全体多層編物に抗菌性が与えられる場合、非抗菌性編物であってもよい。本発明の実施において、前記上の編物は、非抗菌性編物であってもよいが、本発明は、必要に応じて、上の編物が抗菌性編物となることを制限してはいない。
【００１５】
本発明において、前記上の編物は、後染め過程で発生し得る色違い不良及び不均染の問題を避けるために、先染糸であることが好ましい。
【００１６】
本発明において、前記上の編物に用いられる繊維の種類は、生地が使われる環境により、必要に応じて、調節され得る。
【００１７】
本発明の実施において、前記上の編物は、ナイロン、ポリエステル、ゴム糸、または、これらの組み合わせを用いてもよい。ナイロン繊維は、肌に接する部分で柔らかい感触を提供するために用いられ、ポリエステル繊維は、デザイン的に多様な色を具現するために用いられ、ゴム糸、例えば、スパンデックスは、高い伸び率と弾性を与えるために用いられてもよい。好ましくは、２０Ｄ乃至５０Ｄの細い原糸を用いてもよい。
【００１８】
本発明において、前記下の編物は、銅成分を含む編物であってもよい。銅成分を含む編物は、銅成分を含む繊維を単独で編み、または他の繊維と一緒に編んだ編物であってもよい。
【００１９】
本発明において、前記銅成分を含む繊維は、非導電性繊維であってもよい。本発明の実施において、銅成分を含む非導電性繊維は、抗菌性を与えるために用いられる。繊維の表面に銅成分が断続的に付着して、銅による抗菌性を有するのに対して、伝導性は実質的に有さない。前記銅成分を含む非導電性繊維は、商業的に購入して用いることができる。例えば、大韓民国に所在するコーロン社のグロテック繊維を用いてもよい。
【００２０】
本発明において、前記銅成分を含む繊維は、導電性繊維であってもよい。本発明において、銅成分を含む導電性繊維は、銅成分により、導電性と抗菌性を同時に与えるために用いられ、編まれた他の繊維と一緒に伸びたり縮んだりするように繊維コアと表面の銅成分からなってもよい。一例として、ナイロン繊維の表面に銅成分がコートされた導電性繊維であってもよい。表面に銅成分を含む導電性ナイロン繊維は、大韓民国特許第１９２５０７０号を用いて製造され、この特許は、ここで、全体的に参考文献として統合された。
【００２１】
本発明において、前記下の編物は、銅成分を含む導電性繊維及び／または銅成分を含む非導電性繊維を、合成繊維、例えばナイロン及びスパンデックスのような合成繊維と一緒に編んだ交編物であってもよい。
【００２２】
本発明において、交編された下の編物は、銅成分を含む導電性繊維及び／または銅成分を含む非導電性繊維が縞模様状で編まれた交編物であってもよく、このような交編物は、本発明の出願人に許与された大韓民国特許第１９２５０７０号、大韓民国特許第１９２５０６３号、大韓民国特許第１８６６４１８号に公知された編物を用いてもよい。
【００２３】
本発明において、前記垂直編物において、モノフィラメント糸は、上の編物及び下の編物が、所定の間隔で離隔するように支持する強度を与えるために用いられる。
【００２４】
本発明において、前記モノフィラメント糸は、ポリプロピレンモノ糸、ナイロンモノ糸、ポリエステルモノ糸を用いてもよく、好ましくは、引張強度の高いナイロンモノ糸やポリエステルモノ糸を用いる。
【００２５】
本発明において、前記モノフィラメント糸は、モノフィラメント糸の剛性により、圧着時、上または下の編物の表面に突出することを防止するために、細い直径のモノフィラメント糸を用いることが好ましい。好ましくは、柔らかい感触のためにナイロンを含む上下の編物を用いる場合、前記モノフィラメントは、２０〜５０Ｄ、好ましくは、３０〜４０Ｄの太さを有することが好ましい。
【００２６】
本発明において、前記垂直編物には、垂直編物により形成される上の編物と下の編物との間の空間に細菌が増殖することを防止するために、銅成分を含む繊維、好ましくは、銅成分を含む非導電性繊維と一緒に編まれてもよい。
【００２７】
本発明において、前記多層編物は、上の編物と下の編物は、垂直編物により互いに離隔して、好ましくは０．５ｍｍ以上、より好ましくは１．０ｍｍ以上、より一層好ましくは１．５ｍｍ以上、最も好ましくは２ｍｍ以上離隔してもよい。
【００２８】
本発明において、前記上の編物と下の編物との間の距離は、後加工、例えば、精錬等の過程を経た状態を意味し、精錬前の生地状態では、５０％以上隔離距離が増加される。
【００２９】
本発明において、前記多層編物は、通常の両面丸編機を用いて編まれてもよい。本発明の実施において、両面丸編機と編み条件は、上の編物と下の編物及び垂直編物に用いられる繊維の種類により、適宜選択されてもよく、好ましくは、４〜２０ｃｍ範囲のループ長、８０〜１５０範囲のフィーダー、１８〜３０ゲージの条件を用いてもよい。
【００３０】
本発明において、前記両面丸編機で編まれた多層編物（未加工生地）は、精錬過程を経てもよい。前記多層編物が銅を含む導電性繊維を含む場合は、精錬過程において、銅の脱着による伝導性と抗菌性が低下することを防止するために、中性に近いｐＨ８．０以下の弱アルカリで行われることが好ましく、より好ましくは、ｐＨ７．５〜８．０の環境で行われることがよい。精錬過程は、大韓民国特許第１９２５０７０号、大韓民国特許第１９２５０６３号、大韓民国特許第１８６６４１８号に開示された方式を用いてもよい。
【００３１】
本発明に係る前記多層編物は、抗菌性を有し、多様な医療用服、衣類、布団カバー、ベッドカバー、カーテン、マスクのような製品で用いられ得る。
【００３２】
本発明に係る前記多層編物は、内部に空気層を含み、クッション性があり、内部に電気伝導性と、これによる帯電防止性を有しており、電子製品の包装紙またはカバー、例えば、ノートパソコン、タブレットパソコン、電子本のポケットで用いられてもよい。
【００３３】
本発明に係る前記多層編物は、内部の空気層に多量の水または湿気を吸収することができるので、水分吸収剤として用いられてもよい。本発明の実施において、前記多層編物は、内部空気層と銅の抗菌性及び消臭特性を用いて、尿失禁パッドに効果的に用いられ得る。
【００３４】
本発明の実施において、前記多層編物は、水の吸収量を増やすために、上下または垂直編物に極細糸またはハイフィラメント糸をさらに混合して用いてもよい。
【００３５】
本発明の実施において、前記多層編物は、水の吸収量を増やすために、一方の面を起毛処理してもよい。
【発明の効果】
【００３６】
本発明に係る多層編物は、上の編物と下の編物との間に空気層を含んでおり、クッション感、断熱性及び吸湿性や吸水性を提供する。
【００３７】
また、本発明に係る多層編物は、内部の空気層に細菌が生息することを防止する抗菌性を提供することができる。この場合、上の編物には感触に劣る抗菌性繊維を使わずに、下と垂直編物に用いるだけでも９９％以上の抗菌性を有する編物を提供することができる。
【００３８】
また、本発明に係る銅成分を含む多層編物は、銅成分の抗菌及び消臭の特性と、吸湿性や吸水性を利用して、薄くても吸水性が高い尿失禁パッドを提供することができる。
【発明を実施するための形態】
【００３９】
以下、実施例により本発明について詳述する。下記の実施例は、本発明を限定するためのものではなく、本発明を例示するためのものであることに留意しなければならない。
【００４０】
実施例
原糸の準備
銅を含む非導電性繊維は、コーロン社のグロテック繊維を用い、ポリエステル原糸は、５０デニールのものを用い、スパンデックスは、３０デニールの細い原糸を用いた。
【００４１】
銅が含まれた伝導性ナイロン繊維は、大韓民国登録特許第１９２５０７０号の実施例に準じて製造した。約７０デニールのナイロン繊維を反応槽に積載後、浴比１：１５〜２０に合わせ、脱油剤３〜５ｇ／Ｌを６０℃で４０分間処理した。脱油剤により生成された浮遊物質を水洗した。反応槽にレブリン酸２〜３％ｏ．ｗ．ｆ（on the weight of fiber）、ラウリル硫酸ナトリウム０．１〜０．５％ｏ．ｗ．ｆ、ポリエチレングリコール０．１〜０．３％ｏ．ｗ．ｆ、チオ硫酸ナトリウム８〜１０％ｏ．ｗ．ｆ、ＥＤＴＡ（ethylenediaminetetraacetic acid）０．２％ｏ．ｗ．ｆ、硫酸銅１０〜２０％ｏ．ｗ．ｆを加えた。約１０分間撹拌後、ｐＨを４乃至５の範囲に維持しつつ、６０℃まで１℃／ｍｉｎで昇温した。６０℃で６０分間反応させた後、次亜リン酸ナトリウム０．３％ｏ．ｗ．ｆを加えて、６０℃で２０分間還元析出した。ｐＨ７までで未反応物質を除去した。ｐＨ７で水酸化マグネシウム０．３％ｏ．ｗ．ｆを加えて、４０℃で２０分間処理した。残留硫黄を除去した後、得られた導電性ナイロン繊維の比抵抗が１０2Ωｃｍであることを確認した。
【００４２】
実施例１
両面丸編機に、上の編物用に、ポリエステル、ナイロン、及びスパンデックスフィーダーを準備し、下の編物用に、銅成分を含む導電性繊維、銅成分を含む非導電性繊維、ナイロン６６、及びスパンデックスフィーダーを準備し、垂直編物用に、ポリエステルモノフィラメント糸及び銅成分を含む非導電性繊維フィーダーを準備した。
【００４３】
上の編物用に準備したフィーダーにおいて、先染めされたポリエステルは７５Ｄ、ナイロンは５０Ｄ、スパンデックスは２０Ｄの太さを有し、下の編物用に準備したフィーダーにおいて、銅成分を含む導電性繊維は７０Ｄ、銅成分を含む導電性繊維は７０Ｄ、ナイロンは７０Ｄ、スパンデックスは２０Ｄの太さを有し、垂直編物用に準備したフィーダーにおいて、ポリエステルモノフィラメント糸は４０Ｄ、銅成分を含む非導電性繊維は７０Ｄの太さを有する。
【００４４】
上の編物は、ポリエステル１５重量％、ナイロンが１０重量％、スパンデックスが５重量％からなり、下の編物は、銅成分を含む導電性繊維は５重量％、銅成分を含む非導電性繊維は１５重量％、ナイロン２０重量％、スパンデックス５重量％からなり、垂直編物は、モノフィラメント糸２０重量％、銅成分を含む非導電性繊維は５重量％からなる。
【００４５】
このようにして製造された多層編物は、精錬過程を経て完成し、上の編物と下の編物は、その間が約２ｍｍ離隔した。
【００４６】
実施例２
垂直編物として、ポリエステルモノフィラメント糸と銅成分を含む非導電性繊維を一緒に用いず、その代わりに、ポリエステルモノフィラメント糸を単独で用いて、使用重量を２５重量％に増量したことを除いては、実施例１と同様に実施した。
【００４７】
実施例３
垂直編物として、ポリエステルモノフィラメント糸の代わりに、ナイロン６モノフィラメント糸を用いることを除いては、実施例１と同様に実施した。
【００４８】
実施例４
ポリエステルモノフィラメント糸の太さを３０Ｄに変更することを除いては、実施例１と同様に実施した。
【００４９】
実施例５
実施例１における下の編物として、銅成分を含む導電性繊維の代わりに、銅成分を含む非導電性繊維を用いた。
【００５０】
比較実施例１
垂直編物として８０Ｄ綿糸２５重量％を用いることを除いては、実施例１と同様に実施した。
【００５１】
比較実施例２
垂直編物として７０Ｄナイロン６６を用いることを除いては、実施例１と同様に実施した。
【００５２】
比較実施例３
垂直編物として７０Ｄポリエステルを用いることを除いては、実施例１と同様に実施した。
【００５３】
比較実施例４
垂直フィラメントの太さを１００Ｄに変更することを除いては、実施例１と同様に実施した。
【００５４】
比較実施例５
垂直フィラメントの太さを１０Ｄに変更することを除いては、実施例１と同様に実施した。
【００５５】
垂直強さ試験
製造された生地を、５×５ｃｍ2の広さで、１０箇所において、生地の２０％圧縮及び復元の５００−１，０００サイクルを繰り返した後、生地の表面に陥没された部位があるかを確認した。
【００５６】
【表１】
2021524891.tif 000002
○：生地の２０％圧縮−復元サイクルの過程において厚さの変化が生じていないことを意味する。
【００５７】
△：生地の２０％圧縮−復元サイクルの過程において厚さが１０％以上減る領域が１箇所以上であることを意味する。
【００５８】
×：生地の２０％圧縮−復元サイクルの過程において厚さが１０％以上減る領域が５箇所以上であることを意味する。
【００５９】
表面突出：生地の２０％圧縮−復元の５００サイクルを繰り返した後、上の編物の表面に微細突起が形成されるか否かを確認し、微細突起が形成されれば不良、形成されなければ良好と判定する。
【００６０】
表１に示すように、垂直編物に適正な太さのフィラメント糸を含む場合、すなわち、実施例１乃至５の場合は、圧着後、復元性が確保され、上の編物と下の編物との間の間隔が減る現象、すなわち、厚さの変化がなかった。
【００６１】
これに対して、垂直編物に適正な太さのフィラメント糸を含まない場合（比較実施例１〜３は、他の繊維を用いる場合、比較実施例４は、太過ぎるモノフィラメントを用いる場合、比較実施例５は、細過ぎるモノフィラメントを用いる場合）には、上の編物と下の編物との間の間隔が減った不良や、垂直編物が上の編物に突起を形成する表面不良が発生した。
【００６２】
抗菌性試験
垂直編物に銅を含む抗菌性繊維及びポリエステルモノフィラメントを用いる実施例１と、ポリエステルモノフィラメントのみを用いる実施例２の製品に対して、抗菌性試験を実施した。抗菌性試験は、大韓民国ソウル特別市江南区テヘラン路４１８タボンタワー４Ｆに所在する韓国衣類試験研究院（ｗｗｗ．ｋａｔｒｉ．ｒｅ．ｋｒ、ＴＥＬ：８８−２−５６１−０８４４、ＦＡＸ：８８−２−５６９−６１３５）に依頼して測定した。
【００６３】
下の編物と垂直編物に抗菌性繊維を用いる実施例１に対する抗菌性試験は、製造された生地をＫＳ  Ｋ  ０６９３：２０１６で抗菌度テストを行った。Ｅｓｃｈｅｒｉｃｈｉａ  ｃｏｌｉ（ＡＴＣＣ  ２５９２２）−大腸菌、Ｓｔａｐｈｙｌｏｃｏｃｃｕｓ  Ａｕｒｅｕｓ（ＡＴＴＣ  ６５３８）−黄色ブドウ球菌、及びＫｌｅｂｓｉｅｌｌａ  Ｐｎｅｕｍｏｎｉａｅ（ＡＴＴＣ  ４３５２）−肺炎桿菌に対した抗菌性を測定し、接種菌液の濃度は、それぞれ０．７×１０5ＣＦＵ／ｍＬであり、標準綿布を対照片として用いた。界面活性剤は、Ｔｗｅｅｎ  ８０、接種菌液の０．０５％を添加して実施した。発給された試験成績書（ＫＡＴＡＩ  ＮＯ：ＫＮＡＡ１８−０００１６１８０、受付日２０１８．０８．１０、発給日２０１８．０８．２４）によれば、Ｅｓｃｈｅｒｉｃｈｉａ  ｃｏｌｉ（ＡＴＣＣ  ２５９２２）−大腸菌に対しては、９９．９％、Ｓｔａｐｈｙｌｏｃｏｃｃｕｓ  Ａｕｒｅｕｓ（ＡＴＴＣ  ６５３８）−黄色ブドウ球菌、及びＫｌｅｂｓｉｅｌｌａ  Ｐｎｅｕｍｏｎｉａｅ（ＡＴＴＣ  ４３５２）−肺炎桿菌に対しては、それぞれ９９．９％以上の抗菌性を示した。
【００６４】
下の編物にのみ抗菌性繊維を用いる実施例２に対する抗菌性試験は、製造された生地をＫＳ  Ｋ  ０６９３：２０１６で抗菌度テストを行った。Ｅｓｃｈｅｒｉｃｈｉａ  ｃｏｌｉ（ＡＴＣＣ  ２５９２２）−大腸菌、Ｓｔａｐｈｙｌｏｃｏｃｃｕｓ  Ａｕｒｅｕｓ（ＡＴＴＣ  ６５３８）−黄色ブドウ球菌、及びＫｌｅｂｓｉｅｌｌａ  Ｐｎｅｕｍｏｎｉａｅ（ＡＴＴＣ  ４３５２）−肺炎桿菌に対した抗菌性を測定し、接種菌液の濃度は、Ｅｓｃｈｅｒｉｃｈｉａ  ｃｏｌｉ（ＡＴＣＣ  ２５９２２）−大腸菌は、１．２×１０5ＣＦＵ／ｍＬ、Ｓｔａｐｈｙｌｏｃｏｃｃｕｓ  Ａｕｒｅｕｓ（ＡＴＴＣ  ６５３８）−黄色ブドウ球菌は、１．０×１０5ＣＦＵ／ｍＬ、及びＫｌｅｂｓｉｅｌｌａ  Ｐｎｅｕｍｏｎｉａｅ（ＡＴＴＣ  ４３５２）−肺炎桿菌は、０．７×１０5ＣＦＵ／ｍＬであり、標準綿布を対照片として用いた。界面活性剤は、Ｔｗｅｅｎ ８０、接種菌液の０．０５％を添加して実施した。発給された試験成績書（ＫＡＴＡＩ  ＮＯ：ＫＮＡＡ１８−０００１５３７７、受付日２０１８．０７．３０、発給日２０１８．０８．０３）によれば、Ｅｓｃｈｅｒｉｃｈｉａ  ｃｏｌｉ（ＡＴＣＣ  ２５９２２）−大腸菌に対しては、７４．０％、Ｓｔａｐｈｙｌｏｃｏｃｃｕｓ  Ａｕｒｅｕｓ（ＡＴＴＣ  ６５３８）−黄色ブドウ球菌に対しては、８１．３％、及びＫｌｅｂｓｉｅｌｌａ  Ｐｎｅｕｍｏｎｉａｅ（ＡＴＴＣ  ４３５２）−肺炎桿菌に対しては、それぞれ８２．７％の抗菌性を示した。下の編物にのみ抗菌性繊維を用いる製品の場合も、７４〜８２％程度の抗菌性を示したが、実施例１のように９９％以上の抗菌性には及ばなかった。
【国際調査報告】
2021524891.tif 000003
2021524891.tif 000004
2021524891.tif 000005
2021524891.tif 000006